상기 제작 한 도프 액 을 , 벨트 유연 장치 를 사용 하 여 온도 22 ℃, 2 m 폭 으로 스테인리스 밴드 지 지체 에 균일 하 게 유연 하 였 다 . 스테인리스 밴드 지 지체 에서 , 잔류 용제 량 이 100 % 가 될 때 까지 용매 를 증발 시켜 , 박리 장력 162 N / m 로 스테인리스 밴드 지 지체 상 으로부터 박리 하 였 다 . 박리 한 아크릴 수지 의 웹 을 35 ℃ 에서 용매 를 증발 시켜 1 . 6 m 폭 으로 슬릿 하 고 , 그 후 , 텐터 에서 폭 방향 으로 1 . 3 배 연신 하 면서 , 135 ℃ 의 건조 온도 에서 건조 시켰 다 . 이때 텐터 에서 연신 을 시작 했 을 때 의 잔류 용제 량 은 10 % 였 다 . 텐터 에서 연신 후 130 ℃ 에서 5 분 간 완화 를 행한 후 , 120 ℃, 130 ℃ 의 건조 존 을 다수 의 롤 로 반송 시키 면서 건조 를 종료 시켜 , 1 . 5 m 폭 으로 슬릿 하 고 , 필름 양단 부 에 폭 10 mm 높이 5 ㎛ 의 널 링 가공 을 실시 하 고 , 초기 장력 220 N / m , 최종 장력 110 N / m 로 내경 6 인치 코어 에 권 취하 여 아크릴 수지 함유 필름 27 을 얻 었 다 . 스테인리스 밴드 지 지체 의 회전 속도 와 텐터 의 운전 속도 로부터 산출 되 는 MD 방향 의 연신 배율 은 1 . 1 배 였 다 . 표 1 및 2 에 기재 된 아크릴 수지 함유 필름 27 의 잔류 용제 량 은 0 . 1 % 이 며 , 막 두께 는 60 ㎛, 권수 는 4000 m 였 다 .